СПОСОБ СУШКИ И ОБЖИГА ПЕНОДИАТОМИТОВОГО КИРПИЧА

1. Способ сушки и обжига пенодиатомитового кирпича, заключающийся в использовании повышенных скоростей потока теплоносителя в сушильной камере, а также в поддержании повышенной температуры теплоносителя при сушке пенодиатомитового кирпича и в использовании точно заданного и поддерживаемого температурного диапазона при обжиге пенодиатомитового кирпича, что находит выражение в достижении необходимого технического результата - оптимального соотношения механической прочности и теплопроводности производимой высокотемпературной теплоизоляционной продукции.
2. Способ по п.1, отличающийся тем, что скорость потока теплоносителя в сушильных камерах при сушке выбирается в диапазоне 13-15 м/с.
3. Способ по п.1, отличающийся тем, что температура теплоносителя при входе в сушильную камеру выбирается в диапазоне 120-130°С и на выходе их сушильной камеры в диапазоне 45-55°С.
4. Способ по п.1, отличающийся тем, что относительная влажность теплоносителя в начале сушки поддерживается около 70%.
5. Способ по п.1, отличающийся тем, что обжиг ведут постепенно повышая, а затем снижая температуру, при этом выдержка при максимальных температурах 830-860°С не менее часа, обжиговая печь разделена на шесть секций, в каждой из которых температура поддерживается в указанных пределах:
№ прибора
1
2
3
4
5
6
Тем-ра °С
Не менее 650
830-840
840-850
850-860
750-760
Не более 600
6. Способ по п.1, отличающийся тем, что температура и время обжига выбираются из необходимости обеспечить образование легкоплавких шпинелей, при этом не создавая условий остекловывания кирпичной массы при максимальных температурах обжига.